(57)【要約】【課題】比較的低コストで防水性、防食性および導電性を向上させることのできる端子付き電線、その製造方法およびワイヤハーネスを提供する。【解決手段】導体２１及び導体を覆う電線被覆材２２を有する電線２０と、電線の導体に接続する圧着端子１０と、導体と圧着端子との接続部に塗布される塗布剤とから構成され、塗布剤が、ポリアニリン系塗料Ｃで構成され、導体および圧着端子の少なくとも一方の接触側表面に、当該表面を構成する金属と、ポリアニリン系塗料に含有されるポリアニリンのアミン基（Ｎ−Ｈ）との化学結合により防水性または防食性を有する皮膜Ｆが形成される。【選択図】図１
2017168410.tif 000002
【特許請求の範囲】
【請求項１】
導体及び該導体を覆う電線被覆材を有する電線と、
前記電線の導体に接続する圧着端子と、
前記導体と前記圧着端子との接続部に塗布される塗布剤と、
から構成され、
前記塗布剤が、ポリアニリン系塗料で構成され、
前記導体および前記圧着端子の少なくとも一方の接触側表面に、当該表面を構成する金属と、前記ポリアニリン系塗料に含有されるポリアニリンのアミン基（Ｎ−Ｈ）との化学結合により防水性または防食性を有する皮膜が形成されていることを特徴とする端子付き電線。
【請求項２】
前記導体と前記圧着端子は、同種の金属あるいは異種の金属で構成されることを特徴とする請求項１に記載の端子付き電線。
【請求項３】
前記ポリアニリン系塗料は、ポリアニリンまたは置換ポリアニリンを含み、
前記皮膜は、前記ポリアニリン系塗料の酸化還元状態の一つであるエメラルジン塩基をプロトン化した導電性を有するエメラルジン塩で構成されることを特徴とする請求項１または請求項２に記載の端子付き電線。
【請求項４】
前記ポリアニリン系塗料は、Ｈ＋をドープするドーパントの添加により、所定の色を呈していることを特徴とする請求項１から請求項３の何れか１項に記載の端子付き電線。
【請求項５】
前記塗布剤が塗布される前記圧着端子の接触側表面には、当該導体の端部表面を含むことを特徴とする請求項１から請求項４の何れか１項に記載の端子付き電線。
【請求項６】
電線の導体に圧着端子を接続する工程と、
前記導体と前記圧着端子との接続部にポリアニリン系塗料から成る塗布剤を塗付する工程と、
を有する端子付き電線の製造方法であって、
前記塗布剤を塗付する工程は、前記電線の導体に前記圧着端子を接続する工程の前処理工程または後処理工程の少なくとも一方において実施されることを特徴とする端子付き電線の製造方法。
【請求項７】
請求項１から請求項５の何れか１項に記載の端子付き電線を用いたことを特徴とするワイヤハーネス。
【発明の詳細な説明】
【技術分野】
【０００１】
本発明は、端子付き電線、その製造方法およびワイヤハーネスに関する。
【背景技術】
【０００２】
自動車等の車両には種々の電子機器が搭載され、これらの電子機器に電力を供給したり、各種信号を伝達するために端子付き電線を用いたワイヤハーネスが配索されている。
【０００３】
端子付き電線としては、アルミニウム等で構成される電線の末端の絶縁被覆を除去（皮剥き）して導体を露出させ、この導体を銅や銅合金等で構成される端子金具の前端部で加締めて固定したものが一般的である。
【０００４】
露出させた導体と端子金具とは、互いに押圧状態で密接される。
【０００５】
ここで、導体と端子金具とが異種金属で構成される場合には、接続部分に水や薬品が付着すると、導体や端子金具にガルバニック腐食（電解腐食）が発生し、端子付き電線やワイヤハーネスを劣化させてしまう。
【０００６】
そこで、接続部分に防水構造や防食構造を備える端子付き電線に関する技術が種々提案されている（例えば、特許文献１参照）。
【先行技術文献】
【特許文献】
【０００７】
【特許文献１】特開２０１５−１５１６１７号公報
【発明の概要】
【発明が解決しようとする課題】
【０００８】
しかしながら、特許文献１に開示の技術には、次のような不都合があった。
【０００９】
即ち、ベンゾトリアゾール系防錆剤等は絶縁物であるため、露出した端子断面にも塗布した場合には、電線との電気的接続が阻害されるという不都合があった。
【００１０】
また、端子金具と電線とを接合した後に紫外線硬化型樹脂等を塗布する場合には、硬化による収縮によって隙間を生じる虞があり、密封性に劣るという難点があった。
【００１１】
さらに、ベンゾトリアゾール系防錆剤等は、比較的粘度が低いため、液垂れしたり、膜厚の均一化が難しく、管理コストが嵩むという問題もあった。
【００１２】
本発明は、上記課題に鑑みてなされたものであり、比較的低コストで防水性、防食性および導電性を向上させることのできる端子付き電線、その製造方法およびワイヤハーネスを提供することを目的とする。
【課題を解決するための手段】
【００１３】
上記目的を達成するため、請求項１に記載の発明に係る端子付き電線は、導体及び該導体を覆う電線被覆材を有する電線と、前記電線の導体に接続する圧着端子と、前記導体と前記圧着端子との接続部に塗布される塗布剤と、から構成され、前記塗布剤が、ポリアニリン系塗料で構成され、前記導体および前記圧着端子の少なくとも一方の接触側表面に、当該表面を構成する金属と、前記ポリアニリン系塗料に含有されるポリアニリンのアミン基（Ｎ−Ｈ）との化学結合により防水性または防食性を有する皮膜が形成されていることを特徴とする。
【００１４】
請求項２に記載の発明に係る端子付き電線は、請求項１に記載の発明において、前記導体と前記圧着端子は、同種の金属あるいは異種の金属で構成されることを特徴とする。
【００１５】
請求項３に記載の発明に係る端子付き電線は、請求項１または請求項２に記載の発明において、前記ポリアニリン系塗料は、ポリアニリンまたは置換ポリアニリンを含み、前記皮膜は、前記ポリアニリン系塗料の酸化還元状態の一つであるエメラルジン塩基をプロトン化した導電性を有するエメラルジン塩で構成されることを特徴とする。
【００１６】
請求項４に記載の発明に係る端子付き電線は、請求項１から請求項３の何れか１項に記載の発明において、前記ポリアニリン系塗料は、Ｈ＋をドープするドーパントの添加により、所定の色を呈していることを特徴とする請求項１から請求項３の何れか１項に記載の端子付き電線。
【００１７】
請求項５に記載の発明に係る端子付き電線は、請求項１から請求項４の何れか１項に記載の発明において、前記塗布剤が塗布される前記圧着端子の接触側表面には、当該導体の端部表面を含むことを特徴とする。
【００１８】
請求項６に記載の発明に係る端子付き電線の製造方法は、電線の導体に圧着端子を接続する工程と、前記導体と前記圧着端子との接続部にポリアニリン系塗料から成る塗布剤を塗付する工程と、を有する端子付き電線の製造方法であって、前記塗布剤を塗付する工程は、前記電線の導体に前記圧着端子を接続する工程の前処理工程または後処理工程の少なくとも一方において実施されることを特徴とする。
【００１９】
請求項７に記載の発明に係るワイヤハーネスは、請求項１から請求項５の何れか１項に記載の端子付き電線を用いたことを特徴とする。
【発明の効果】
【００２０】
本発明によれば、比較的低コストで防水性、防食性および導電性を向上させることのできる端子付き電線、その製造方法およびワイヤハーネスを提供することができる。
【図面の簡単な説明】
【００２１】
【図１】実施の形態に係る端子付き電線の全体構成を示す斜視図である。
【図２】実施の形態に係る端子付き電線に用いる端子金具の製造工程を示す工程図である。
【図３】実施の形態に係る端子付き電線の組立工程を示す斜視図である。
【図４】実施の形態に係る端子付き電線の要部の断面を示す断面図である。
【図５】実施の形態に係る端子付き電線の後処理工程を示す斜視図である。
【図６】実施の形態に係る端子付き電線に用いるポリアニリンの化学構造を示す構造式である。
【図７】実施の形態に係る端子付き電線に用いるポリアニリンの導電化を示す構造式である。
【図８】実施の形態に係る端子付き電線における皮膜形成の概略構成を示す断面図（ａ）、（ｂ）である。
【発明を実施するための形態】
【００２２】
［実施の形態］
図１〜図７を参照して、本発明の実施の形態について説明する。
【００２３】
（端子付き電線の構成例について）
図１は、実施の形態に係る端子付き電線Ｅの全体構成を示す斜視図である。
【００２４】
実施の形態に係る端子付き電線Ｅは、アルミニウムまたはアルミニウムを基材とした合金等で構成される導体２１と、導体２１を覆う電線被覆材２２を有する電線２０と、電線２０の導体２１に接続する圧着端子（金属端子）１０と、導体２１と圧着端子１０との接続部に塗布されて形成される塗布剤の皮膜Ｆとから構成されている。
【００２５】
なお、塗布剤の皮膜Ｆは、導体２１の端部周辺のみならず、導体２１の露出部全体に形成されている（図４等参照）。
【００２６】
塗布剤は、ポリアニリン系塗料で構成され、導体２１および圧着端子１０の少なくとも一方の接触側表面に、当該表面を構成する金属（例えば、アルミニウム、銅、銅合金等）と、ポリアニリン系塗料に含有されるポリアニリンのアミン基（Ｎ−Ｈ）との化学結合により、防水性または防食性を有する皮膜Ｆが形成されている。
【００２７】
ポリアニリンの化学構造等の詳細については、後述する。
【００２８】
導体２１と圧着端子１０は、同種の金属（例えば、双方共にアルミニウム、銅、銅合金等）あるいは異種の金属（例えば、アルミニウム、銅、銅合金等の組み合わせ）で構成されている。
【００２９】
これにより、皮膜Ｆは、導体２１と圧着端子１０が同種の金属で構成される場合には、防水効果を発揮する。また、導体２１と圧着端子１０が異種の金属で構成される場合には、金属間の腐食電位の違いに基いて、よりひ（卑）な電位の金属の腐食が促進されるガルバニック腐食（電解腐食）を抑制する防食効果あるいは防錆効果を発揮する。
【００３０】
ポリアニリン系塗料としては、ポリアニリンまたは置換ポリアニリンを含み、皮膜Ｆは、ポリアニリン系塗料の酸化還元状態の一つであるエメラルジン塩基をプロトン化した導電性を有するエメラルジン塩で構成されるようにできる。
【００３１】
なお、エメラルジン塩基のプロトン化等の詳細については後述する。
【００３２】
このように皮膜Ｆが、導電性（例えば、０．０１〜２００Ｓ／ｃｍ）を有するエメラルジン塩で構成される場合には、圧着端子１０の端部表面１１ａ、１２ａ、１３ａを含む表面全体にポリアニリン系塗料を塗布することができ、防水性あるいは防食性を向上させると共に、塗布工程を簡易化してコストの低廉化を図ることができる。
【００３３】
即ち、絶縁性の塗料を塗布して防食等を行う場合には、圧着端子１０と電線２０の導体２１との電気的コンタクトを取るために、圧着端子１０の接続側表面の少なくとも一部に、塗料を塗布しない領域を設ける必要があり、塗布工程が複雑化するなどしてコストが嵩むという不都合があったが、本実施の形態に係る端子付き電線Ｅによればこのような不都合を解消することができる。
【００３４】
このように、皮膜Ｆを導電性のエメラルジン塩で構成することで、腐食を防ぎつつ電線の導体２１と圧着端子１０との接続部の接触抵抗の電気的特性を向上させることができる。
【００３５】
また、ポリアニリン系塗料は、Ｈ＋をドープするドーパントの添加により、所定の色（例えば、緑、黒、ダークパープル、黄、ダークブルー等）を呈する（図６の（Ａ）〜（Ｄ）参照）ので、塗布面におけるポリアニリン系塗料の塗布状態や皮膜Ｆの形成状態の良否を色の有無や濃度で容易に確認することができ、より確実な防水性や防食性を確保することができる。
【００３６】
なお、前記ドーパントとしては、無機酸（塩酸、リン酸等）や有機酸（有機カルボン酸、有機スルホン酸（例えば、ｐ−トルエンスルホン酸）、有機ホスホン酸等）などを挙げることができる。
【００３７】
（圧着端子について）
圧着端子１０は、例えば、合金（母材）にメッキ（Ｓｎなど）が施された端子金具として構成される。
【００３８】
図２（ａ）に示すように、合金（母材）にメッキ（Ｓｎなど）が施された金属板５０を端子形状に切断し、図２（ｂ）に示すように、その部材の切断面（端面）の合金露出部１１ａ等に前処理剤としてポリアニリン系塗料Ｃを噴霧器（スプレー装置）２００によって塗布する前処理を施した端子金具１０とすることができる。
【００３９】
なお、金属板５０の表面に、予めポリアニリン系塗料Ｃを塗布して、表面全体に皮膜Ｆを形成するようにしてもよい。この場合には、端子形状に切断した各部材にポリアニリン系塗料Ｃを塗布する場合に比して作業効率を高めることができる。この場合にも図２（ｂ）に示すように合金露出部１１ａ等にポリアニリン系塗料Ｃを塗布することにより、防水性や防食性をより高めることができる。
【００４０】
圧着端子１０に用いる合金（母材）としては、例えば銅および銅合金、またはＳＵＳ系、アルミ系の合金等を挙げることができる。
【００４１】
なお、図２（ｂ）に例示する圧着端子１０は、コネクタ等に接続される端子部１１と、電線２０の導体２１を加締めて電気的に接合する接合部１２と、電線２０の電線被覆材２２を加締めて固定する固定部１３とを有している。
【００４２】
（ポリアニリン系塗料について）
まず、ポリアニリンは、原料のアニリン（Ｃ６Ｈ５−ＮＨ２）を多数結合させて作られた高分子化合物である。
【００４３】
ここで、図６に示す構造式を参照して、ポリアニリンの構造について簡単に説明する。
【００４４】
図６の（Ａ）〜（Ｄ）に示すように、ポリアニリンは、酸化還元状態によって、４つの構造が存在する。
【００４５】
このうち、（Ｂ）に示すロイコエメラルジン（還元状態）、（Ｃ）に示すエメラルジン塩基（半分酸化状態）、（Ａ）に示すペルニグラニン（酸化状態）は絶縁性である。
【００４６】
一方、（Ｄ）に示すエメラルジン塩（エメラルジン塩基をプロトン化した状態）のみが導電性を有する。
【００４７】
即ち、ポリアニリンが導電性を持つためには、（Ｃ）のエメラルジン塩基をプロトン化する必要がある。
【００４８】
エメラルジン塩基のプロトン化は、図７の（Ａ）に示すように、例えば、触媒による化学重合、電気化学重合、各種ドーパントとの反応による方法或いはイオン加速器などによってプロトン（Ｈ＋）を注入することで行うことができる。
【００４９】
これにより、図７の（Ｂ）に示すような構造の導電性を有するエメラルジン塩を得ることができる。
【００５０】
皮膜Ｆを導電性を有するエメラルジン塩で構成する場合には、図２（ｂ）に示すように、圧着端子１０の端部表面１１ａ、１２ａ、１３ａを含む表面全体にポリアニリン系塗料Ｃを塗布することができ、防水性あるいは防食性を向上させると共に、塗布工程を簡易化してコストの低廉化を図ることができるなどのメリットがある。
【００５１】
ポリアニリン系塗料としては、ポリアニリンおよび置換ポリアニリンを挙げることができる。
【００５２】
置換ポリアニリンとしては、ポリ（Ｎ−置換アニリン）、ポリ（２−置換アニリン）、ポリ（３−置換アニリン）、ポリ（２，３−ジ置換アニリン）などが例示される。
【００５３】
置換基としては、−（ＣｎＨ２ｎ＋１）（アルキル基）、−Ｏ（ＣｎＨ２ｎ＋１）（アルコキシ基）、−Ｓ（ＣｎＨ２ｎ＋１）（アルキルチオ基）、−（ＣｍＨ２ｍＮ（Ｒ’）２（アミノアルキル基）、−Ｏ（ＣｍＨ２ｍ）Ｎ（Ｒ’）２（アミノアルコキシ基）、−（ＣｍＨ２ｍ）Ｎ（Ｒ’）ＣＯＲ''（アルキルカルポニルアミノアルキル基）などが例示される。
【００５４】
なお、上述の構造式において、ｎ＝１〜２２、ｍ≧１、Ｒ’＝水素または炭素数２２以下のアルキル基、Ｒ''＝炭素数２２以下のアルキル基である。
【００５５】
また、置換基は、アルキル部分に不飽和結合（Ｃ＝Ｃ，Ｃ≡Ｃ）を含んでもよい。
【００５６】
さらに、オリゴマー（低分子量重合体）の形で使用してもよいし、あるいはポリマーとオリゴマーの混合物で使用してもよい。
【００５７】
また、上述のポリアニリン系は各種溶媒に溶解させた溶液や塩の状態であってもよい。
【００５８】
また、ポリアニリン系塗料に他の成分を添加するようにしてもよい。
【００５９】
（端子付き電線の製造方法）
図２〜図５を参照して、本実施の形態に係る端子付き電線Ｅの製造方法について説明する。
【００６０】
まず、図２（ａ）に示すような銅および銅合金、またはＳＵＳ系、アルミ系の合金等で構成される金属板（母材）５０から図２（ｂ）に示すような端子形状に切断した部材（端子金具）１０を打ち抜き加工等によって切り出す。
【００６１】
次いで、図２（ｂ）に示すように、端子形状に切断した部材（端子金具）１０にポリアニリン系塗料Ｃを塗布して皮膜Ｆを形成する。
【００６２】
なお、ポリアニリン系塗料Ｃとして導電性を有するエメラルジン塩を用いる場合には、圧着端子１０の端部表面１１ａ、１２ａ、１３ａを含む表面全体にポリアニリン系塗料を塗布することができる。これにより、防水性あるいは防食性を向上させると共に、塗布工程を簡易化してコストの低廉化を図ることができる。
【００６３】
また、前処理工程として金属板５０の表面に予めポリアニリン系塗料Ｃを塗布して、表面全体に皮膜Ｆを形成するようにしてもよい。この場合には、端子形状に切断した各部材に個別にポリアニリン系塗料Ｃを塗布する場合に比して作業効率を高め、コストの低減を図ることができる。
【００６４】
次に、図３に示すように、端子形状に切断した部材を折曲げ加工して圧着端子１０を形成する。そして、先端側の電線被覆材２２を除去して導体２１を露出させた電線２０を圧着端子１０に装着する。
【００６５】
この際に、ポリアニリン系塗料Ｃとして導電性を有するエメラルジン塩を用いる場合には、導体２１を露出させた電線２０に塗料Ｃを塗布することができる。これにより、電導性を確保しつつ防水性あるいは防食性を向上させることができる。
【００６６】
なお、図２（ｂ）に示す塗布工程に代えて、或いは併せて、図３における塗布工程で圧着端子１０の全体に導電性を有するエメラルジン塩を塗布するようにしてもよい。
【００６７】
次いで、電線２０の導体２１を圧着端子１０の接合部１２で加締め、電線２０の電線被覆材２２を圧着端子１０の固定部１３で加締めることにより、圧着端子１０と電線２０とを圧着する。
【００６８】
これにより、図１に示すような端子付き電線Ｅが作成される。
【００６９】
なお、上述のような圧着に代えて、超音波溶接や溶接などを用いた接合技術で圧着端子１０と電線２０と接続するようにしてもよい。
【００７０】
ここで、図４に示すように、導体２１を構成する外周側の導線の表面と、圧着端子１０の導体２１の表面には、ポリアニリン系塗料Ｃから成る皮膜Ｆが形成されている。
【００７１】
この皮膜Ｆは、導体２１を構成する外周側の導線の表面、或いは圧着端子１０の導体２１の表面を構成する金属（アルミニウム、銅、銅合金等）と、ポリアニリン系塗料Ｃに含有されるポリアニリンのアミン基（Ｎ−Ｈ）との化学結合により形成され、防水性または防食性を有している。
【００７２】
即ち、導体２１と圧着端子１０とが、同種の金属で構成されている場合には、接触部に電位差は生じないのでガルバニック腐食（電解腐食）は発生せず、皮膜Ｆは、この接触部への水分の侵入を防止あるいは抑制する防水効果を発揮する。
【００７３】
一方、導体２１と圧着端子１０とが、異種の金属で構成されている場合には、皮膜Ｆが無い場合には、接触部に電位差を生じガルバニック腐食（電解腐食）が発生してしまう。例えば、圧着端子１０を銅で構成し、導体２１をアルミニウムで構成した場合には、銅はアルミニウムよりも標準電極電位が高い貴な金属となるため、接触部への水分の付着や凝集により、導体２１側に腐食を生じてしまう。しかし、本実施の形態に係る端子付き電線Ｅでは、導体２１を構成する外周側の導線の表面と、圧着端子１０の導体２１の表面に、ポリアニリン系塗料Ｃから成る皮膜Ｆが形成されているので、ガルバニック腐食（電解腐食）の発生を有効に防止することができる。なお、ポリアニリン系塗料Ｃとして導電性を有するエメラルジン塩を用いた場合には、形成された皮膜Ｆも導電性を有するが、ガルバニック腐食の抑制効果に影響を与えないと推察される。
【００７４】
なお、図５に示すように、電線２０の導体２１を圧着端子１０の接合部１２で加締め、電線２０の電線被覆材２２を圧着端子１０の固定部１３で加締めることにより、圧着端子１０と電線２０とを圧着等した後に、後処理工程として、ポリアニリン系塗料Ｃを塗布して皮膜Ｆを形成するようにしてもよい。
【００７５】
また、ドーパントを使用したπ電子共役導電性のポリアニリン系塗料Ｃを用いる場合には、金属との密着性に優れるため、圧着端子１０や導体２１、圧着端子１０と導体２１の金属接触部のように複雑な形状や構造においても容易に皮膜Ｆを形成することができる。
【００７６】
また、ポリアニリン系塗料Ｃで形成される皮膜Ｆは、比較的薄い膜厚（例えば、０．１〜３μｍ）で防水効果あるいは防食効果を発揮するため、コネクタハウジングへの嵌合状態を阻害することがない。
【００７７】
また、ポリアニリン系塗料Ｃで形成される皮膜Ｆは、比較的柔軟で耐熱性（１２０℃）を有するため、端子付き電線Ｅを用いたワイヤハーネスの配索によって皮膜Ｆが剥離したり、車輌の熱によって皮膜Ｆが脆くなったりする事態を抑制することができる。
【００７８】
さらに、ポリアニリン系塗料Ｃで形成される皮膜Ｆは、自己修復性（自己成膜性）を有するため、皮膜がある程度破壊されたような場合でも自己修復が可能であり、耐久性やメンテナンス性を向上させることができる。
【００７９】
このように、ポリアニリン系塗料Ｃで形成される皮膜Ｆが、腐食の酸化剤となる溶存（酸素）を遮蔽、遮断するため腐食を防止したり、腐食の進行を遅延させることができる。
【００８０】
また、ポリアニリン系塗料Ｃを用いることにより、圧着端子１０への前処理と金属接触部への後処理を選択して行うことができる。
【００８１】
また、ポリアニリン系塗料Ｃを塗布する工程を、前処理、後処理の両方で行うことも可能である。このように、ポリアニリン系塗料Ｃの塗布のタイミングを選択できるので、端子付き電線Ｅの製造につき、非連続処理を行うことが可能となる。
【００８２】
また、上述したようにポリアニリン系塗料Ｃの種類によっては、塗布液が所定色に呈色しているため、濃度を調整することにより、作業工程での塗布状態の確認が容易となるという利点もある。
【００８３】
さらに、ポリアニリン系塗料Ｃの皮膜Ｆは、塗膜下プライマ効果があるため、皮膜Ｆの上に他の皮膜を設けたり、塗装したりすることも可能である。
【００８４】
また、ポリアニリン系塗料Ｃに各種材料を添加したり、各種処理（熱処理や物理的操作等）を施すことで皮膜Ｆの特性を変えることもできる。
【００８５】
なお、ポリアニリンの基材であるアニリンは比較的安価であるため、製造コストの低減に資することもできる。
【００８６】
また、複数本の端子付き電線Ｅを束にしてワイヤハーネスを作製することにより、防水性、防食性を向上させたワイヤハーネスを提供することができる。
【００８７】
以上、本発明の端子付き電線を図示の実施形態に基づいて説明したが、本発明はこれに限定されるものではなく、各部の構成は、同様の機能を有する任意の構成のものに置き換えることができる。
【００８８】
例えば、本実施の形態に係る端子付き電線Ｅでは、図８（ａ）に示すように、電線２０の導体２１に皮膜Ｆを形成する場合、アルミニウム（Ａｌ）３００の表面に直接、皮膜Ｆを形成する場合を示したが、これに限定されず、例えば図８（ｂ）に示すように、アルミニウム（Ａｌ）３００の表面にアルミニウム（Ａｌ）と腐食電位が比較的近いインジウム層（Ｉｎ層）３０１や錫メッキを形成し、そのインジウム層等の表面に皮膜Ｆを形成するようにしてもよい。
【符号の説明】
【００８９】
Ｃ…ポリアニリン系塗料（塗布剤）
１０…圧着端子（端子金具）
１１…端子部
１２…接合部
１３…固定部
２０…電線
２１…導体
２２…電線被覆材
５０…金属板
Ｅ…電線
Ｆ…皮膜
【図１】
2017168410.tif 000003
【図２】
2017168410.tif 000004
【図３】
2017168410.tif 000005
【図４】
2017168410.tif 000006
【図５】
2017168410.tif 000007
【図６】
2017168410.tif 000008
【図７】
2017168410.tif 000009
【図８】
2017168410.tif 000010